(57)【要約】【課題】弾性回復現象に伴う角度変化量が、製品形状部位によって大きく異なるプレス成形品の寸法精度を、プレス曲げ一工程で確保する。【解決手段】ダイス８に成形品であるレール１のフランジ部３全体へと密着するプロファイルを持たせ、かつ、ダイス８を一体オーバーベンドカム９で支持する。曲げ成形に続くオーバーベンド成形を、型締めによる可動金型の動作と、所定のタイミングにおける一体オーバーベンドカム９のスライド動作とによって、レール１のフランジ部３の全体へと施す。ダイス８を構成するダイスブロック７を、曲げ刃とオーバーベンド刃との連続面形状を異にした複数種類のダイスブロックの中から、製品形状部位毎に要求量が異なるオーバーベンド角度に応じて選択することで、製品形状部位毎のスプリングバックに応じたオーバーベンド角度とし、なおかつ、曲げ刃とポンチとの必要クリアランスを確保する。【選択図】　　　図１
2004009129.tif 000002
【特許請求の範囲】
【請求項１】
曲げ刃とオーバーベンド刃とを一体に有するダイスを、可動金型の開閉方向と交差する方向にスライドさせて、曲げ成形に続きオーバーベンド成形を行う金型であって、前記ダイスに成形品のフランジ部全体へと密着するプロファイルを持たせ、かつ、前記ダイスを一体オーバーベンドカムで支持したことを特徴とするオーバーベンド成形用金型。
【請求項２】
前記一体オーバーベントカムをスライド支持する固定金型に前記一体オーバーベントカムの弾性ストッパーを配置し、前記一体オーバーベンドカムの後退限度位置を決定するバックアップ面と、可動金型の可動下死点付近でのみ摺接し前記一体オーバーベンドカムをスライド駆動する押出し面とを、前記可動金型と前記一体オーバーベンドカムとに設けたことを特徴とする請求項１記載のオーバーベンド成形用金型。
【請求項３】
前記ダイスは、前記曲げ刃と前記オーバーベンド刃との連続面形状を異にした複数種類のダイスブロックの中から製品形状部位毎に要求量が異なるオーバーベンド角度に応じて選択したダイスブロックを、成形品のフランジ部全体に並べて形成されるものであることを特徴とする請求項１または２記載のオーバーベンド成形用金型。
【請求項４】
ポンチとクッションパッドとに、成形品の捩れ方向と反対方向に捩れた見込みを持たせることを特徴とする請求項１から３のいずれか１項記載のオーバーベンド成形用金型。
【請求項５】
請求項１から４のいずれか１項記載のオーバーベンド成形用金型の、ダイス形状の決定方法であって、
製品形状部位毎の必要なオーバーベンド角度を求め、
各形状部位の必要なオーバーベンド角度を有するダイス形状を、前記曲げ刃と前記オーバーベンド刃との連続面の形状を異にした、基本タイプ、減肉タイプ、増肉タイプの三種類のダイス形状のうち前記基本タイプで形成した場合における、曲げ刃とポンチとの必要クリアランスを確保するための各形状部位毎のカムストロークを求め、
当該各形状部位毎のカムストロークのうち最も小さなカムストロークとなる部位を除いた、各形状部位のダイス形状を前記基本タイプから前記減肉タイプに変更した場合における、曲げ刃とポンチとの必要クリアランスを確保するための各形状部位毎のカムストロークを新たに求め、
当該新たに求めた各形状部位毎のカムストロークのうち、最も大きなカムストロークとなる形状部位のカムストロークを、前記一体オーバーベンドカムのカムストロークとして決定し、
各形状部位のカムストロークを一律に前記決定したカムストロークへと変更した場合に、曲げ刃とポンチとの必要クリアランスが確保されるように各形状部位のダイス形状を前記三種類のダイス形状から選択する、各ステップを含むことを特徴とするダイス形状の決定方法。
【請求項６】
前記製品形状部位毎の必要なオーバーベンド角度を求めるステップに前後して、捻れ見込み角度をウェブ面形状に設定するステップと、前記必要なオーバーベンド角度を前記捻れ見込み角度分で補正するステップとを含むことを特徴とする請求項５記載のダイス形状の決定方法。
【請求項７】
伸びフランジ部の反り量に応じ、前記曲げ刃とポンチとの必要クリアランスを決定することを特徴とする請求項５または６記載のダイス形状の決定方法。
【請求項８】
縮みフランジ部のシワ解消のための先行曲げを考慮して、ダイフェース面を設定するステップを含むことを特徴とする請求項５から７のいずれか１項記載のダイス形状の決定方法。
【発明の詳細な説明】
【０００１】
【発明の属する技術分野】
本発明は、プレス成形品の弾性回復現象に伴う角度変化量が、製品形状部位によって大きく異なる場合に、プレス成形品の寸法精度を、オーバーベンドカムを用いたプレス曲げ一工程で確保するための技術に関するものである。
【０００２】
【従来の技術】
例えば、自動車の足回り部品（トラックフレームのレール、クロスメンバ等）は、平面のプロファイル形状、断面形状が変化したものが多く、かつ、安全性・軽量化の要求にも十分に応えるために、ハイテンション鋼の採用例が増加している。しかしながら、ハイテンション鋼の性質上、スプリングバック、捻れなどの弾性回復現象がより顕著に製品に表れることとなり、寸法精度の確保が従来に比べ困難となっている。
図１２には、トラックフレームのレール１を立体図示している。レール１は、動力伝達系統や荷台等の構造物を効率的に保持するために、上下方向の端部にフランジ部２、３を設け、なおかつ、上下方向および車幅方向に複雑に湾曲した形状を有している。したがって、フランジ部２、３は製品形状部位によって、伸びフランジとなり、または、縮みフランジとなる。この、伸びフランジまたは縮みフランジの存在により、レール１における前述の弾性回復現象の発生をより複雑なものとしている。
【０００３】
そこで、従来は、▲１▼弾性回復による成形品の角度変化分を、曲げ工程後のリストライク工程によって修正する手法、▲２▼弾性回復による成形品の角度変化分を、曲げ工程後にフランジ端面を加圧するコイニング工程によって修正する手法、▲３▼弾性回復による成形品の角度変化分を、曲げ工程と同時に部分的にオーバーベンディングし、角度変化分を見込みによって相殺する手法（特開平８−１２４３号公報、特開平９−２３９４５４号公報等参照）等が採られている。
【０００４】
【発明が解決しようとする課題】
しかしながら、上記従来の対策は、スプリングバック、捻れ、フランジ反り等の弾性回復現象の全てに有効な修正を施すことが困難であった。また、上記▲１▼、▲２▼の手法は、曲げ工程とは別個に修正工程を設けるものであることから、製品のコストアップを避けることができず、かつ、プレス成形機の構造上、修正可能な部位にも制限を受けるといった問題があった。
一方、上記▲３▼の手法は、曲げ工程とは別個に修正工程を設けるものではないが、オーバーベンディングを行うためのオーバーベンドカムを製品の一部分に対してしか設置できず、他の部分については、曲げポンチ・ダイスのクリアランス調整、クッションパッド力の調整といった間接的な対処方法に頼ることとなり、様々な製品に対し必要な修正を施すことが困難となっていた。
【０００５】
本発明は上記課題に鑑みてなされたものであり、その目的とするところは、弾性回復現象に伴う角度変化量が、製品形状部位によって大きく異なるプレス成形品の寸法精度を、オーバーベンドカムを用いたプレス曲げ一工程で確保することを可能とし、製品のコストアップを避けつつ、弾性回復現象に伴う角度変化量が、製品形状部位によって大きく異なるプレス成形品の寸法精度を確保することにある。
【０００６】
【課題を解決するための手段】
上記課題を解決するための、本発明の請求項１に係るオーバーベンド成形用金型は、曲げ刃とオーバーベンド刃とを一体に有するダイスを、可動金型の開閉方向と交差する方向にスライドさせて、曲げ成形に続きオーバーベンド成形を行う金型であって、前記ダイスに成形品のフランジ部全体へと密着するプロファイルを持たせ、かつ、前記ダイスを一体オーバーベンドカムで支持したことを特徴とするものである。
本発明によれば、前記ダイスに成形品のフランジ部全体へと密着するプロファイルを持たせ、かつ、前記ダイスを一体オーバーベンドカムで支持したことにより、曲げ成形に続くオーバーベンド成形を、型締めによる可動金型の動作と、所定のタイミングにおける前記一体オーバーベンドカムのスライド動作とによって、成形品のフランジ部全体へと施すことが可能となる。
【０００７】
また、本発明の請求項２に係るオーバーベンド成形用金型は、請求項１記載のオーバーベンド成形用金型において、前記一体オーバーベントカムをスライド支持する固定金型に前記一体オーバーベントカムの弾性ストッパーを配置し、前記一体オーバーベンドカムの後退限度位置を決定するバックアップ面と、可動金型の可動下死点付近でのみ摺接し前記一体オーバーベンドカムをスライド駆動する押出し面とを、前記可動金型と前記一体オーバーベンドカムとに設けたものである。
本発明によれば、前記一体オーバーベントカムをスライド支持する固定金型に前記一体オーバーベントカムの弾性ストッパーを配置することで、前記一体オーバーベントカムの戻り時の衝撃吸収、騒音低下を図ることができる。また、前記一体オーバーベンドカムの後退限度位置を決定するバックアップ面を、前記可動金型と前記一体オーバーベンドカムとに設けることで、曲げ加工の際の、曲げ刃とポンチとの必要クリアランスを確保することができる。なおかつ、可動金型の可動下死点付近でのみ摺接し前記一体オーバーベンドカムをスライド駆動する押出し面を、前記可動金型と前記一体オーバーベンドカムとに設けることで、前記可動金型の可動下死点付近でのみ前記一体オーバーベンドカムをポンチに接近させ、前記可動金型の可動下死点でオーバーベンド成形を行うことが可能となる。
【０００８】
また、本発明の請求項３に係るオーバーベンド成形用金型は、請求項１または２記載のオーバーベンド成形用金型において、前記ダイスは、前記曲げ刃と前記オーバーベンド刃との連続面形状を異にした複数種類のダイスブロックの中から製品形状部位毎に要求量が異なるオーバーベンド角度に応じて選択したダイスブロックを、成形品のフランジ部全体に並べて形成されるものである。
前記ダイスを形成する各ダイスブロックのストロークは、各ダイスブロックが前記一体オーバーベンドカムに支持されることから、全て一律となる。そこで、本発明では、これらの各ダイスブロックを、前記曲げ刃と前記オーバーベンド刃との連続面形状を異にした複数種類のダイスブロックの中から、製品形状部位毎に要求量が異なるオーバーベンド角度に応じて選択することで、前記ダイスの全体において、製品形状部位毎のスプリングバックに応じたオーバーベンド角度とし、なおかつ、曲げ刃とポンチとの必要クリアランスを確保することが可能となる。
【０００９】
また、本発明の請求項４に係るオーバーベンド成形用金型は、請求項１から３のいずれか１項記載のオーバーベンド成形用金型において、ポンチとクッションパッドとに、成形品の捩れ方向と反対方向に捩れた見込みを持たせたものである。
本発明によれば、成形品に生ずる捻れに対しても、曲げ工程及び曲げ成形に続くオーバーベンド成形工程において修正を施すことが可能となる。
【００１０】
また、上記課題を解決するための、本発明の請求項５に係るダイス形状の決定方法は、請求項１から４のいずれか１項記載のオーバーベンド成形用金型の、ダイス形状の決定方法であって、製品形状部位毎の必要なオーバーベンド角度を求め、各形状部位の必要なオーバーベンド角度を有するダイス形状を、前記曲げ刃と前記オーバーベンド刃との連続面の形状を異にした、基本タイプ、減肉タイプ、増肉タイプの三種類のダイス形状のうち前記基本タイプで形成した場合における、曲げ刃とポンチとの必要クリアランスを確保するための各形状部位毎のカムストロークを求め、当該各形状部位毎のカムストロークのうち最も小さなカムストロークとなる部位を除いた、各形状部位のダイス形状を前記基本タイプから前記減肉タイプに変更した場合における、曲げ刃とポンチとの必要クリアランスを確保するための各形状部位毎のカムストロークを新たに求め、当該新たに求めた各形状部位毎のカムストロークのうち、最も大きなカムストロークとなる形状部位のカムストロークを、前記一体オーバーベンドカムのカムストロークとして決定し、　各形状部位のカムストロークを一律に前記決定したカムストロークへと変更した場合に、曲げ刃とポンチとの必要クリアランスが確保されるように各形状部位のダイス形状を前記三種類のダイス形状から選択する、各ステップを含むことを特徴とするものである。
【００１１】
本発明によれば、請求項１から４のいずれか１項記載のオーバーベンド成形用金型のダイス形状を、製品形状部位毎のスプリングバックに応じたオーバーベンド角度とし、なおかつ、曲げ刃とポンチとの必要クリアランスを確保することが可能となる。
【００１２】
なお、本説明において、「基本タイプ」のダイス形状とは、必要なオーバベンド角度を持たせたオーバーベンド刃の延長上に曲げ刃を設けたダイス形状を意味する。基本タイプのダイス形状は、従来のオーバーベンド金型の一般的なダイス形状と同じである。
また、「減肉タイプ」のダイス形状とは、必要なオーバベンド角度を持たせたオーバーベンド刃の一部を、金型の開閉方向に伸びる平面で切断、除肉し、当該平面の延長上に曲げ刃を設けたダイス形状を意味する。減肉タイプは基本タイプと比較して、曲げ刃とポンチとのクリアランスが増加することから、カムストロークを減少させても、曲げ刃とポンチとの必要なクリアランスを確保することができる。
さらに、「増肉タイプ」のダイス形状とは、必要なオーバベンド角度を持たせたオーバーベンド刃の一部に、オーバーベンド刃よりも傾斜角度の大きな傾斜面を形成し、当該傾斜面の延長上に曲げ刃を設けたダイス形状を意味する。増肉タイプは基本タイプと比較して、曲げ刃とポンチとのクリアランスが減少することから、カムストロークを増加させても、曲げ刃とポンチとの必要なクリアランスを確保することができる。
【００１３】
また、本発明の請求項６に係るダイス形状の決定方法は、請求項５記載のダイス形状の決定方法において、前記製品形状部位毎の必要なオーバーベンド角度を求めるステップに前後して、捻れ見込み角度をウェブ面形状に設定するステップと、前記必要なオーバーベンド角度を前記捻れ見込み角度分で補正するステップとを含むこととしたものである。
本発明によれば、前記ダイス形状を捻れにも対応したものとすることができる。
【００１４】
また、本発明の請求項７に係るダイス形状の決定方法は、請求項５または６記載のダイス形状の決定方法において、伸びフランジ部の反り量に応じ、前記曲げ刃とポンチとの必要クリアランスを決定することとしたものである。
本発明によれば、前記ダイス形状を伸びフランジ部の反りにも対応したものとすることができる。
【００１５】
また、本発明の請求項８に係るダイス形状の決定方法は、請求項５から７のいずれか１項記載のダイス形状の決定方法において、縮みフランジ部のシワ解消のための先行曲げを考慮して、ダイフェース面を設定するステップを含むこととしたものである。
本発明によれば、前記ダイス形状を縮みフランジ部のシワにも対応したものとすることができる。
【００１６】
【発明の実施の形態】
以下、本発明の実施の形態を添付図面に基づいて説明する。ここで、従来技術と同一部分及び相当する部分については同一符号で示し、詳しい説明は省略する。
【００１７】
図１には、本発明の実施の形態に係るオーバーベンド成形用金型の固定金型１１およびレール１を平面図で示している。また、図２〜図４には図１のＡ−Ａ線、Ｂ−Ｂ線における断面図を示しており、各図の（ａ）はＡ−Ａ線の断面図を、各図の（ｂ）はＢ−Ｂ線の断面図を示すものである。なお、説明の便宜上、図１〜図４には、レール１の２つのフランジ部２、３のうち、フランジ部２の曲げ成形およびオーバーベンド成形に係る構造部分のみ図示しているが、実際にはフランジ部３の曲げ成形およびオーバーベンド成形に係る構造部分も同様に備えている。
【００１８】
固定金型１１は、曲げ刃５とオーバーベンド刃６と（図５（ａ）参照）を一体に有する複数のダイスブロック７を成形品のフランジ部全体に並べてダイス８を形成している。また、複数のダイスブロック７からなるダイス８は、レール１のフランジ部２の全体へと密着するプロファイルを有し、かつ、一体オーバーベンドカム９に固定され、可動金型１０の開閉方向と交差する方向にスライド可能に支持されている。また、一体オーバーベントカム９をスライド支持する固定金型１１には、一体オーバーベントカム９の弾性ストッパー１２を配置している。
【００１９】
また、一体オーバーベンドカム９の後退限度位置を決定するバックアップ面１３、１４と、可動金型１０の可動下死点付近でのみ摺接し一体オーバーベンドカム９をスライド駆動する押出し面１５、１６とを、一体オーバーベンドカム９と可動金型１０とに設けている。これらのバックアップ面１３、１４および押出し面１５、１６は、一体オーバーベンドカム９の全体で、ダイス８の反力を均等に受けることができるように、全体のバランスを考慮した位置に設けられている。
その他、図２〜図４に示すように可動金型１０はポンチ１７を備え、固定金型１１はクッションパッド１８と、クッションパッド１８を型開き方向に付勢するクッションピン１９とを備えている。また、図中符号Ｗで示す部分は、レール１の素材または半製品を示している。
【００２０】
ここで、本発明の実施の形態に係るオーバーベンド成形用金型の作動手順を、図２〜図４を参照しながら説明する。図２は、クッションパッド１８上に素材Ｗを置き、可動金型１０を固定金型１１へ向けて移動させ、型締めを開始した時点における金型の状態を示している。この時点では、図２（ａ）に示すように、可動金型１０のバックアップ面１４が、一体オーバーベンドカム９のバックアップ面１３と摺接しながら型締めを行うため、一体オーバーベンドカム９は、弾性ストッパー１２と密着する後退限度位置に固定され、一体オーバーベンドカム９に支持されたダイス８は固定ダイスとして機能する。したがって、ダイス８の曲げ刃５とポンチ１７との必要クリアランスを確実に保証し、高精度の曲げ加工を素材Ｗに施すことができる。なお、この時点では、図２（ｂ）に示す押出し面１５、１６は、互いに離間した状態にある。
【００２１】
図３は、可動金型１０の可動下死点付近まで、型締めが進行した時点における金型の状態を示している。図３（ｂ）に示すように、この時点で初めて、可動金型１０の押出し面１６が、一体オーバーベンドカム９の押し出し面１５と当接する。一方、可動金型１０のバックアップ面１４と、一体オーバーベンドカム９のバックアップ面１３とは、引き続き摺接状態にあり、一体オーバーベンドカム９が後退限度位置よりも更に奥方へと後退することを防いでいる。この時点で素材Ｗの曲げ成形工程はほぼ終了し、オーバーベンド成形工程へと移行していく。なお、クッションパッド１８と下型１１との間には、オーバーベンド成形工程で必要となる可動金型１０の移動量に応じた隙間が生じている。
【００２２】
図４は、可動金型１０が可動下死点まで移動し、型締めを完了した時点における金型の状態を示している。可動金型１０が図３（ｂ）に示す状態から図４（ｂ）に示す状態へと移動する間、一体オーバーベンドカム９は、押出し面１５、１６同士の摺接によってポンチ１７へ向けて押出される。よって、ダイス８のオーバーベンド刃６とダイス８の側面とで素材Ｗを挟持して、素材Ｗにオーバーベンド成形を行うことができる。なお、可動金型１０のバックアップ面１４と、一体オーバーベンドカム９のバックアップ面１３との間には、図４（ａ）に示すように、一体オーバーベンドカム９のカムストロークの分だけ、隙間Ｃを生じることとなり、一体オーバーベンドカム９と弾性ストッパー１２との間にも、若干の隙間を生じる。また、クッションパッド１８の下端は下型１１と密着し、クッションパッド１８の下死点となる。
【００２３】
この後、型開きを行うことで、可動金型１０の押出し面１６と、一体オーバーベンドカム９の押し出し面１５とは再び離間し、クッションパッド１８がクッションピン１９を介して下死点から上昇することにより、素材Ｗを介して、また、必要に応じスプリング等の付勢手段に補助的に駆動されて、一体オーバーベンドカム９は、図２、図３に示す後退限度位置へと復帰する。よって、ダイス８の曲げ刃５およびオーバーベンド刃６がポンチ１７に対し負角を形成することなく、円滑に型開きおよび製品の離型を行うことができる。また、一体オーバーベンドカム９が後退限度位置へと復帰する際に、弾性ストッパー１２が一体オーバーベンドカム９を受け止めることで、一体オーバーベントカム９の戻り時の衝撃吸収、騒音低下を図ることができる。
【００２４】
ところで、ダイス８は一体オーバーベントカム９によってその全体が支持されていることから、ダイス８の全体のストロークは全て一律となる。かかる条件下で、製品形状部位毎のスプリングバックに応じたオーバーベンド角度を設定し、なおかつ、曲げ刃とポンチとの必要クリアランスを確保するために、本発明の実施の形態に係るオーバーベンド成形用金型のダイス８は、図５（ａ）〜（ｃ）に示すように、曲げ刃５とオーバーベンド刃６との連続面形状を異にした複数種類のダイスブロック７の中から、製品形状部位毎に要求量が異なるオーバーベンド角度に応じて選択したダイスブロック７を、図１に示すように、レール１のフランジ部３全体に並べて形成している。
本説明では、図５（ａ）に示すダイス形状を「基本タイプ」と、図５（ｂ）に示すダイス形状を「減肉タイプ」と、図５（ｃ）に示すダイス形状を「増肉タイプ」と、各々称することとする。
【００２５】
なお、「基本タイプ」のダイス形状とは、必要なオーバベンド角度αを持たせたオーバーベンド刃６の延長上に曲げ刃５を設けたダイス形状を意味する。基本タイプのダイス形状は、従来のオーバーベンド金型の一般的なダイス形状と同じである。
また、「減肉タイプ」のダイス形状とは、必要なオーバベンド角度αを持たせたオーバーベンド刃６の一部を、金型の開閉方向に伸びる平面２０で切断、除肉し、平面２０の延長上に曲げ刃５を設けたダイス形状を意味する。減肉タイプは基本タイプと比較して、曲げ刃５とポンチ１７（図２参照）とのクリアランスが増加することから、一体オーバーベンドカム９（図２参照）のカムストロークを減少させても、曲げ刃５とポンチ１７との必要なクリアランスを確保することができる。
さらに、「増肉タイプ」のダイス形状とは、必要なオーバベンド角度αを持たせたオーバーベンド刃６の一部に、オーバーベンド刃６よりも傾斜角度の大きな傾斜面２１を形成し、傾斜面２１の延長上に曲げ刃５を設けたダイス形状を意味する。増肉タイプは基本タイプと比較して、曲げ刃５とポンチ１７（図２参照）とのクリアランスが減少することから、一体オーバーベンドカム９（図２参照）のカムストロークを増加させても、曲げ刃５とポンチ１７との必要なクリアランスを確保することができる。
【００２６】
ここで、上記三種類のダイス形状の中から、適切なダイス形状を選択し、ダイス８を形成する手順について、図５〜図１２を参照しながら説明する。
【００２７】
ステップ１：製品形状部位毎の必要なオーバーベンド角度を求める。図６には、レール１の製品形状部位毎の必要なオーバーベンド角度を上段に、レール１の側面図を中段に、レール１の正面図を下段に示している。ステップ１では、まず、レール１の試作品を成形し、試作精度（フランジ部２、３のスプリングバック、ウェブ面２２の捻れ量等）を測定する。図６の上段の細い実線および二点鎖線は、所定の基準（製品毎に夫々定められる。）に対する、フランジ部３の各製品形状部位のスプリングバック角度の実測値を示している。この実測値に基き決定された、各製品形状部位のオーバーベンド角度を、図６の上段に太い実線で示している。
そして、オーバーベンド角度に応じて、各製品形状部位の断面に（ａ）〜（ｅ）で例示されるような種別分けを行う。図示の例では、断面（ａ）のオーバーベンド角度は４．５°、断面（ｂ）のオーバーベンド角度は２°、断面（ｃ）のオーバーベンド角度は４°、断面（ｄ）のオーバーベンド角度は３°、断面（ｅ）のオーバーベンド角度は１．５°に決定されている。なお、図６において、特に符号を付していない断面部分は、隣接する断面形状をつなぐ除変部分である。
【００２８】
ステップ２：図８（ａ）に示すように、ウェブ面２２に捩れを生ずる部位については、図８（ｂ）に示すように、ポンチ１７とクッションパッド１８とに、成形品の捩れ方向と反対方向のねじれ見込み角度θを持たせる。捻れ見込み角度θは、ステップ１で測定した試作精度に基き決定する。
【００２９】
ステップ３：ステップ１で決定した、製品形状部位（直線曲げ、伸び・縮みフランジ部、曲げアール部等）毎のオーバーベンド角度α（スプリングバック見込み角度）を、図７に示すようにダイスのアール終りポイントＰ８を基点として設定する。また、捻れ見込み角度θをウェブ面２２の形状に設定する製品形状部位に関しては、図８（ｃ）に示すように、ステップ２で設定した見込みθを考慮してフランジ３のスプリングバック見込み角度を補正し、補正後のスプリングバック見込み角度α’、β’を設定する。
【００３０】
ステップ４：縮みフランジ部のシワ対策として、先行曲げを必要とする製品形状部位に対しては、その形状を考慮して図７に示すダイフェース面の高さｈを設定する。
ステップ５：図７に示すダイＲを決定する。
【００３１】
ステップ６：各形状部位の必要なオーバーベンド角度を有するダイス形状を、図５（ａ）に示す基本タイプで形成した場合における、曲げ刃５とポンチ１７との必要クリアランス（板厚をｔとした場合、必要クリアランスは原則として１ｔである。）を確保するための各形状部位毎のカムストロークを求める。図９には、図６に図示したレール１の断面（ａ）〜（ｅ）を、同一の符号を付して（ａ）〜（ｅ）に示すと共に、説明の便宜上、各断面の主要寸法例を具体的に示している。
ステップ２〜５で決定した寸法を基本タイプのダイス形状に適用したとき、図６に示す例では、曲げ刃５とポンチ１７との必要クリアランスを確保するための断面（ａ）のカムストロークは１．９１ｍｍ、断面（ｂ）のカムストロークは３．８１ｍｍ、断面（ｃ）のカムストロークは５．０７ｍｍ、断面（ｄ）のカムストロークは２．５４ｍｍ、断面（ｅ）のカムストロークは４．８１ｍｍとなっている。
【００３２】
ステップ７：ステップ６において求めた、各断面のカムストロークのうち最小のカムストロークを把握する。図９の例では、断面（ａ）のカムストロークが１．９１ｍｍで最小となっている。
【００３３】
ステップ８：ステップ７で把握した最小のカムストロークとなる部位を除いた、各形状部位、即ち断面（ｂ）〜（ｅ）のダイス形状を、図５（ａ）に示す基本タイプから図５（ｂ）に示す減肉タイプに変更した場合における、曲げ刃６とポンチ１７との必要クリアランスを確保するための、断面（ｂ）〜（ｅ）に係る形状部位毎のカムストロークを新たに求める。図１０には、断面（ａ）のダイス形状は図９（ａ）から変更せず、他の断面（ｂ）〜（ｅ）について、図９の基本タイプから減肉タイプへとダイス形状を変更した場合の、新たなカムストロークを示している。図１０に示す例では、ダイス形状を減肉タイプに変更した状態で、曲げ刃５とポンチ１７との必要クリアランスを確保するための断面（ｂ）のカムストロークは１．９９ｍｍ、断面（ｃ）のカムストロークは２．６６ｍｍ、断面（ｄ）のカムストロークは１．３３ｍｍ、断面（ｅ）のカムストロークは１．０８ｍｍとなった。
また、ステップ８において、オーバーベンド刃６の設置範囲を、フランジ部３の長さ（断面（ｂ）〜（ｄ）は４０ｍｍ、断面（ｅ）は２６ｍｍである。）＋α（夫々５ｍｍに設定している。）の余裕代を設け、シワ、シャクレ等の成形不良の発生を防ぐ。
【００３４】
ステップ９：ステップ８において求めた、断面（ｂ）〜（ｅ）のカムストロークのうち最大のカムストロークを確認する。図１０の例では、断面（ｃ）のカムストロークが２．６６ｍｍで最大となっている。そして、最も大きなカムストロークとなる形状部位、即ち断面（ｃ）のカムストローク２．６６ｍｍを、一体オーバーベンドカム９のカムストロークとして決定する。
【００３５】
ステップ１０：各形状部位のカムストロークを一律にステップ９で決定したカムストローク２．６６ｍｍへと変更した場合に、曲げ刃５とポンチ１７との必要クリアランスが確保されるように、各形状部位のダイス形状を、図５に示す三種類のダイス形状から選択する。
図１１に示す例では、全ての断面においてカムストロークを２．６６ｍｍとした状態で、断面（ｃ）のダイス形状のみ図１０（ｃ）から変更せず、断面（ａ）、（ｂ）、（ｄ）、（ｅ）について、ダイス形状の選択を行った形状を示している。図１１では、曲げ刃５とポンチ１７との必要クリアランスを確保するための断面形状として、断面（ａ）の断面形状を、図１０（ａ）の標準タイプから増肉タイプに変更している。また、断面（ｄ）の断面形状を、図１０（ｄ）の減肉タイプから増肉タイプに変更している。しかし、断面（ｂ）および断面（ｅ）の断面形状は、図１０（ｂ）、（ｅ）の減肉タイプのままで変更はない。
また、本ステップにおける断面形状の決定の際には、フランジ部３のうち伸びフランジ部に生ずる反り（シャクレ）に応じ、曲げ刃５とポンチ１７との必要クリアランスの調整代も考慮することとする。
【００３６】
なお、上記説明では、レール１の２つのフランジ部２、３の一方のみ図示して説明しているが、実際には、２つのフランジ２、３に対し、同時に曲げ成形およびオーバーベンド成形が行われるものである。
また、上記各断面形状の変更例および各部寸法は、あくまでも一例であり、例えば、最終的に選択される断面形状が、標準タイプに戻る場合もあり得る。また、本説明では「基本タイプ」のダイス形状を、必要なオーバベンド角度αを持たせたオーバーベンド刃６の延長上に曲げ刃５を設けたダイス形状として説明したが、必要に応じて、基本タイプのダイス形状を減肉タイプまたは増肉タイプ寄りの形状として、かかる基本タイプのダイス形状に対し更に減肉を施した断面形状を減肉タイプとし、かかる基本タイプのダイス形状に対し更に増肉を施した断面形状を増肉タイプとして、上記手順に沿って上記ダイス８を形成すことも可能である。
【００３７】
上記構成をなす本発明の実施の形態によって得られる作用効果は、以下の通りである。まず、本発明の実施の形態では、ダイス８に成形品であるレール１のフランジ部３全体へと密着するプロファイルを持たせ、かつ、ダイス８を一体オーバーベンドカム９で支持したことにより、曲げ成形に続くオーバーベンド成形を、型締めによる可動金型の動作と、所定のタイミングにおける一体オーバーベンドカム９のスライド動作とによって、レール１のフランジ部３の全体へと施すことが可能となる。よって、従来のごとく、曲げ工程とは別個に、リストライク工程、コイニング工程等の修正工程を設ける必要がなくなり、製品のコストアップを避けることができる。
【００３８】
また、ダイス８の全体が一体オーバーベンドカム９によって、駆動されることから、プレス成形機の構造に影響を受けることなく、確実にダイス８の全体を駆動することが容易となる。さらに、レール１のフランジ部３の全体へとオーバーベンド成形を施すことから、従来の、製品の一部分に対してのみオーバーベンド成形を施す場合と異なり、曲げポンチ・ダイスのクリアランス調整、クッションパッド力の調整といった間接的な対処方法に頼ることなく、様々な製品に対し必要な修正を施すことが可能となる。
【００３９】
また、一体オーバーベントカム９をスライド支持する固定金型１１に一体オーバーベントカム９の弾性ストッパー１２を配置することで、一体オーバーベントカム９の戻り時の衝撃吸収、騒音低下を図ることができる。また、一体オーバーベンドカム９の後退限度位置を決定するバックアップ面１３、１４を、可動金型１０と一体オーバーベンドカム９とに設けることで、曲げ加工の際の、曲げ刃５とポンチ１７との必要クリアランスを確保することができる。なおかつ、可動金型の可動下死点付近でのみ摺接し一体オーバーベンドカム９をスライド駆動する押出し面１５、１６を、可動金型１０と一体オーバーベンドカム９とに設けることで、可動金型１０の可動下死点付近でのみ一体オーバーベンドカム９をポンチ１７に接近させ、可動金型１０の可動下死点で、オーバーベンド成形を行うことが可能となる。
【００４０】
また、ダイス８を形成する各ダイスブロック７のストロークは、各ダイスブロック７が一体オーバーベンドカム９に支持されることから、全て一律となる。そこで、本発明の実施の形態では、これらの各ダイスブロック７を、曲げ刃５とオーバーベンド刃６との連続面形状を異にした複数種類のダイスブロック（図５（ａ）〜（ｃ））の中から、製品形状部位毎に要求量が異なるオーバーベンド角度に応じて選択することで、ダイス８の全体において、製品形状部位毎のスプリングバックに応じたオーバーベンド角度αとし、なおかつ、曲げ刃５とポンチ１７との必要クリアランス（原則１ｔ）を確保することが可能となる。
さらに、ポンチ１７とクッションパッド１８とに、成形品の捩れ方向と反対方向に捩れた見込みを持たせることで（図８参照）、捻れに対しても曲げ工程及び曲げ成形に続くオーバーベンド成形工程において修正を施すことが可能となる。
【００４１】
さらに、ダイス８の形状の決定方法として、前記ステップ１からステップ１０の手順を踏むことにより、一体オーバーベンドカム９による一律のカムストロークとしながら、ダイス８の形状を、製品形状部位毎のスプリングバックに応じたオーバーベンド角度とし、なおかつ、曲げ刃５とポンチ１７との必要クリアランスを確保することが可能となる。
【００４２】
また、前記ステップ２およびステップ３において、必要なオーバーベンド角度αを捻れ見込み角度θの分で補正することにより、ダイス８の形状を、捻れにも対応したものとすることができる。また、前記ステップ４において、縮みフランジ部のシワ解消のための先行曲げを考慮して、ダイフェース面を設定することで、ダイス８の形状を、縮みフランジ部のシワにも対応したものとすることができる。さらに、前記ステップ１０において、フランジ部３のうち、伸びフランジ部の反り量に応じ、曲げ刃５とポンチ１７との必要クリアランスを決定することで、ダイス８の形状を伸びフランジ部において発生する反りにも対応したものとすることができる。
【００４３】
そして、本発明の実施の形態によれば、以下のような効果を得ることも可能である。
金型の償却費負担を抑制するために、同一の金型で、軟鋼鈑と高張力鋼鈑または、板厚の異なる材料を生産することが望ましい。ここで、一般的に、板厚同一であれば、高張力鋼鈑ほど弾性回復量が大きくなり、材料が同じであれば、板厚が薄いほど、弾性回復量が大きくなるという傾向がある。
【００４４】
そこで、本発明の実施の形態に係る手法によってダイス８の形状を決定する際に、高張力鋼鈑仕様で金型を製作し、軟鋼鈑に対しては、高張力鋼鈑に比して弾性回復量が小さくなることを考慮し、一体オーバーベンドカム９のカムストロークを小さく設定して曲げ加工を行うことで、金型の共用化を図ることができる。また、本発明の実施の形態に係る手法によってダイス８の形状を決定する際に、板厚の厚い仕様で金型を製作し、板厚の薄い材料に対しては、厚い板厚に対し弾性回復量が大きくなることを考慮し、一体オーバーベンドカム９のカムストロークを大きく設定することで、金型の共用化を図ることができる。よって、本発明の実施の形態によれば、金型の償却費負担の抑制にも貢献することができる。なお、本発明の実施の形態では、本発明を、レール１をプレス成形するための手段として説明したが、他の弾性回復現象に伴う角度変化量が、製品形状部位によって大きく異なるプレス成形品に対しても応用することが可能である。
【００４５】
【発明の効果】
本発明はこのように構成したので、弾性回復現象に伴う角度変化量が、製品形状部位によって大きく異なるプレス成形品の寸法精度を、オーバーベンドカムを用いたプレス曲げ一工程で確保することを可能とし、製品のコストアップを避けつつ、弾性回復現象に伴う角度変化量が、製品形状部位によって大きく異なるプレス成形品の寸法精度を確保することができる。
【図面の簡単な説明】
【図１】本発明の実施の形態に係るオーバーベンド成形用金型の固定金型およびレールを示す平面図である。
【図２】（ａ）は図１のＡ−Ａ線、（ｂ）は図１のＢ−Ｂ線における断面図であり、型締めを開始した時点における金型の状態を示している。
【図３】（ａ）は図１のＡ−Ａ線、（ｂ）は図１のＢ−Ｂ線における断面図であり、可動金型の可動下死点付近まで、型締めが進行した時点における金型の状態を示している。
【図４】（ａ）は図１のＡ−Ａ線、（ｂ）は図１のＢ−Ｂ線における断面図であり、可動金型１０が可動下死点まで移動し、型締めを完了した時点における金型の状態を示している。
【図５】本発明の実施の形態に係るオーバーベンド成形用金型のダイス形状を決定する際に考慮されるダイス形状を例示する図である。
【図６】本発明の実施の形態に係るダイス形状の決定方法において、製品形状部位毎の必要なオーバーベンド角度を求める手順を示す説明図である。
【図７】本発明の実施の形態に係るダイス形状の決定方法において、ねじれ見込み角度θ、オーバーベンド角度α、ダイフェース面の高さｈ、ダイＲを決定する手順に係る説明図である。
【図８】本発明の実施の形態に係るダイス形状の決定方法において、ポンチとクッションパッドとに、成形品の捩れ方向と反対方向のねじれ見込み角度θを持たせる手順に係る説明図である。
【図９】本発明の実施の形態に係るダイス形状の決定方法において、曲げ刃とポンチとの必要クリアランスを確保し、かつ、一定のカムストロークで各形状部位の必要なオーバーベンド角度を有するダイス形状を決定するための手順を示す説明図である。
【図１０】図９に続く手順を示す説明図である。
【図１１】図１０に続く手順を示す説明図である。
【図１２】トラックフレームのレール示す立体図である。
【符号の説明】
１　レール
２、３　フランジ部
５　曲げ刃
６　オーバーベンド刃
７　ダイスブロック
８　ダイス
９　一体オーバーベンドカム
１０　可動金型
１１　固定金型
１３、１４　バックアップ面
１５、１６　押出し面
【図１】
2004009129.tif 000003
【図２】
2004009129.tif 000004
【図３】
2004009129.tif 000005
【図４】
2004009129.tif 000006
【図５】
2004009129.tif 000007
【図６】
2004009129.tif 000008
【図７】
2004009129.tif 000009
【図８】
2004009129.tif 000010
【図９】
2004009129.tif 000011
【図１０】
2004009129.tif 000012
【図１１】
2004009129.tif 000013
【図１２】
2004009129.tif 000014
【手続補正書】
【提出日】平成14年10月21日(2002.10.21)
【手続補正１】
【補正対象書類名】明細書
【補正対象項目名】００３１
【補正方法】変更
【補正の内容】
【００３１】
ステップ６：各形状部位の必要なオーバーベンド角度を有するダイス形状を、図５（ａ）に示す基本タイプで形成した場合における、曲げ刃５とポンチ１７との必要クリアランス（板厚をｔとした場合、必要クリアランスは原則として１ｔである。）を確保するための各形状部位毎のカムストロークを求める。図９には、図６に図示したレール１の断面（ａ）〜（ｅ）を、同一の符号を付して（ａ）〜（ｅ）に示すと共に、説明の便宜上、各断面の主要寸法例を具体的に示している。
ステップ２〜５で決定した寸法を基本タイプのダイス形状に適用したとき、図６に示す例では、曲げ刃５とポンチ１７との必要クリアランスを確保するための断面（ａ）のカムストロークは４．８１ｍｍ、断面（ｂ）のカムストロークは２．５４ｍｍ、断面（ｃ）のカムストロークは５．０７ｍｍ、断面（ｄ）のカムストロークは３．８１ｍｍ、断面（ｅ）のカムストロークは１．９１ｍｍとなっている。


【手続補正２】
【補正対象書類名】明細書
【補正対象項目名】００３２
【補正方法】変更
【補正の内容】
【００３２】
ステップ７：ステップ６において求めた、各断面のカムストロークのうち最小のカムストロークを把握する。図９の例では、断面（ｅ）のカムストロークが１．９１ｍｍで最小となっている。


【手続補正３】
【補正対象書類名】明細書
【補正対象項目名】００３３
【補正方法】変更
【補正の内容】
【００３３】
ステップ８：ステップ７で把握した最小のカムストロークとなる部位を除いた、各形状部位、即ち断面（ａ）〜（ｄ）のダイス形状を、図５（ａ）に示す基本タイプから図５（ｂ）に示す減肉タイプに変更した場合における、曲げ刃６とポンチ１７との必要クリアランスを確保するための、断面（ａ）〜（ｄ）に係る形状部位毎のカムストロークを新たに求める。図１０には、断面（ｅ）のダイス形状は図９（ｅ）から変更せず、他の断面（ａ）〜（ｄ）について、図９の基本タイプから減肉タイプへとダイス形状を変更した場合の、新たなカムストロークを示している。図１０に示す例では、ダイス形状を減肉タイプに変更した状態で、曲げ刃５とポンチ１７との必要クリアランスを確保するための断面（ｄ）のカムストロークは１．９９ｍｍ、断面（ｃ）のカムストロークは２．６６ｍｍ、断面（ｂ）のカムストロークは１．３３ｍｍ、断面（ａ）のカムストロークは１．０８ｍｍとなった。
また、ステップ８において、オーバーベンド刃６の設置範囲を、フランジ部３の長さ（断面（ｂ）〜（ｅ）は４０ｍｍ、断面（ａ）は２６ｍｍである。）＋α（夫々５ｍｍに設定している。）の余裕代を設け、シワ、シャクレ等の成形不良の発生を防ぐ。


【手続補正４】
【補正対象書類名】明細書
【補正対象項目名】００３４
【補正方法】変更
【補正の内容】
【００３４】
ステップ９：ステップ８において求めた、断面（ａ）〜（ｅ）のカムストロークのうち最大のカムストロークを確認する。図１０の例では、断面（ｃ）のカムストロークが２．６６ｍｍで最大となっている。そして、最も大きなカムストロークとなる形状部位、即ち断面（ｃ）のカムストローク２．６６ｍｍを、一体オーバーベンドカム９のカムストロークとして決定する。


【手続補正５】
【補正対象書類名】明細書
【補正対象項目名】００３５
【補正方法】変更
【補正の内容】
【００３５】
ステップ１０：各形状部位のカムストロークを一律にステップ９で決定したカムストローク２．６６ｍｍへと変更した場合に、曲げ刃５とポンチ１７との必要クリアランスが確保されるように、各形状部位のダイス形状を、図５に示す三種類のダイス形状から選択する。
図１１に示す例では、全ての断面においてカムストロークを２．６６ｍｍとした状態で、断面（ｃ）のダイス形状のみ図１０（ｃ）から変更せず、断面（ａ）、（ｂ）、（ｄ）、（ｅ）について、ダイス形状の選択を行った形状を示している。図１１では、曲げ刃５とポンチ１７との必要クリアランスを確保するための断面形状として、断面（ｅ）の断面形状を、図１０（ｅ）の標準タイプから増肉タイプに変更している。また、断面（ｂ）の断面形状を、図１０（ｂ）の減肉タイプから増肉タイプに変更している。しかし、断面（ａ）および断面（ｄ）の断面形状は、図１０（ａ）、（ｄ）の減肉タイプのままで変更はない。
また、本ステップにおける断面形状の決定の際には、フランジ部３のうち伸びフランジ部に生ずる反り（シャクレ）に応じ、曲げ刃５とポンチ１７との必要クリアランスの調整代も考慮することとする。


【手続補正６】
【補正対象書類名】図面
【補正対象項目名】図９
【補正方法】変更
【補正の内容】
【図９】
2004009129.tif 000015
【手続補正７】
【補正対象書類名】図面
【補正対象項目名】図１０
【補正方法】変更
【補正の内容】
【図１０】
2004009129.tif 000016
【手続補正８】
【補正対象書類名】図面
【補正対象項目名】図１１
【補正方法】変更
【補正の内容】
【図１１】
2004009129.tif 000017